(57)【要約】【課題】【解決手段】  本発明は熱硬化性樹脂組成物に関する。該組成物は２０〜７０ｗｔ％の熱硬化性樹脂、１〜３０ｗｔ％の硬化剤、０〜１０ｗｔ％の促進剤、タングステン化合物及び無機フィラーを含み、含浸方式でプリプレグを製造するか又はコーティング方式で塗布物を製造することができる。該組成物は積層板の熱膨張係数を著しく低下させ、且つＵＶ光を効果的に遮断して光透過率を低下させる。【特許請求の範囲】
【請求項１】
熱硬化性樹脂、無機フィラー及びタングステン化合物を含む、ことを特徴とする熱硬化性樹脂組成物。
【請求項２】
前記タングステン化合物は有機タングステン化合物又は／及び無機タングステン化合物から選ばれる、ことを特徴とする請求項１に記載の熱硬化性樹脂組成物。
【請求項３】
前記タングステン化合物は二硫化タングステン、テトラチオタングステン酸アンモニウム、四臭化酸化タングステン、四塩化タングステン、四臭化タングステン、タングステン酸亜鉛、タングステン酸カルシウム、タングステン酸マグネシウム、タングステン酸アンモニウム、セレン化タングステン、酸化タングステン、ジオクチルジチオカルバミン酸タングステン、ジチオラトタングステン、トルエン−３，４−ジチオールタングステン、アミノジイソプロピルジチオリン酸タングステン、有機タングステンモリブデン錯体、ジチオカルバミン酸タングステン化合物、芳香族炭化水素タングステン化合物又はアルキル（アリール）アミノチオリン酸タングステンから選ばれる任意の１種又は少なくとも２種の混合物である、ことを特徴とする請求項１に記載の熱硬化性樹脂組成物。
【請求項４】
前記タングステン化合物はＳ元素とＰ元素を含む、ことを特徴とする請求項１に記載の熱硬化性樹脂組成物。
【請求項５】
前記タングステン化合物は二硫化タングステン、テトラチオタングステン酸アンモニウム、四臭化酸化タングステン、四塩化タングステン、四臭化タングステン又はアルキル（アリール）アミノチオリン酸タングステンから選ばれる任意の１種又は少なくとも２種の混合物である、ことを特徴とする請求項１に記載の熱硬化性樹脂組成物。
【請求項６】
前記タングステン化合物の含有量は熱硬化性樹脂組成物の全質量に対し０．００１〜３０ｗｔ％である、ことを特徴とする請求項１に記載の熱硬化性樹脂組成物。
【請求項７】
前記タングステン化合物の含有量は熱硬化性樹脂組成物の全質量に対し０．１〜１５ｗｔ％である、ことを特徴とする請求項６に記載の熱硬化性樹脂組成物。
【請求項８】
前記無機フィラーはシリカ、ベーマイト、アルミナ、タルク、雲母、カオリン、水酸化アルミニウム、水酸化マグネシウム、ホウ酸亜鉛、錫酸亜鉛、酸化亜鉛、酸化チタン、窒化ホウ素、炭酸カルシウム、硫酸バリウム、チタン酸バリウム、ホウ酸アルミニウム、チタン酸カリウム、Ｅガラスパウダー、Ｓガラスパウダー、Ｄガラスパウダー、ＮＥガラスパウダー、中空微粉末又はベーマイトから選ばれる任意の１種又は少なくとも２種の混合物である、ことを特徴とする請求項１に記載の熱硬化性樹脂組成物。
【請求項９】
前記無機フィラーの含有量は熱硬化性樹脂組成物の全質量に対し１０〜８０ｗｔ％である、ことを特徴とする請求項１に記載の熱硬化性樹脂組成物。
【請求項１０】
前記無機フィラーの含有量は熱硬化性樹脂組成物の全質量に対し２０〜６０ｗｔ％である、ことを特徴とする請求項９に記載の熱硬化性樹脂組成物。
【請求項１１】
前記無機フィラーの平均粒子径は０．１〜１００μｍである、ことを特徴とする請求項１に記載の熱硬化性樹脂組成物。
【請求項１２】
前記無機フィラーの平均粒子径は０．５〜２０μｍである、ことを特徴とする請求項１１に記載の熱硬化性樹脂組成物。
【請求項１３】
前記熱硬化性樹脂は熱硬化性樹脂組成物の全質量の２０〜７０ｗｔ％を占める、ことを特徴とする請求項１に記載の熱硬化性樹脂組成物。
【請求項１４】
前記熱硬化性樹脂は熱硬化性樹脂組成物の全質量の２５〜６５ｗｔ％を占める、ことを特徴とする請求項１３に記載の熱硬化性樹脂組成物。
【請求項１５】
前記熱硬化性樹脂は熱硬化性樹脂組成物の全質量の３０〜６０ｗｔ％を占める、ことを特徴とする請求項１４に記載の熱硬化性樹脂組成物。
【請求項１６】
前記熱硬化性樹脂組成物は、更に熱硬化性樹脂組成物の全質量に対して１〜３０ｗｔ％の硬化剤を含む、ことを特徴とする請求項１に記載の熱硬化性樹脂組成物。
【請求項１７】
前記硬化剤は熱硬化性樹脂組成物の全質量の４〜２５ｗｔ％を占める、ことを特徴とする請求項１６に記載の熱硬化性樹脂組成物。
【請求項１８】
前記硬化剤は熱硬化性樹脂組成物の全質量の１０〜２０ｗｔ％を占める、ことを特徴とする請求項１７に記載の熱硬化性樹脂組成物。
【請求項１９】
前記熱硬化性樹脂組成物は、更に熱硬化性樹脂組成物の全質量に対して０（０を除く）〜１０ｗｔ％の促進剤を含む、ことを特徴とする請求項１に記載の熱硬化性樹脂組成物。
【請求項２０】
前記促進剤は熱硬化性樹脂組成物の全質量の１〜１０ｗｔ％を占める、ことを特徴とする請求項１９に記載の熱硬化性樹脂組成物。
【請求項２１】
前記促進剤は熱硬化性樹脂組成物の全質量の２〜８ｗｔ％を占める、ことを特徴とする請求項２０に記載の熱硬化性樹脂組成物。
【請求項２２】
請求項１−２１のいずれか一項に記載の熱硬化性樹脂組成物を溶媒に溶解又は分散させて得る、ことを特徴とする樹脂溶液。
【請求項２３】
強化材と、浸漬乾燥後にそれに付着される請求項１−２１のいずれか一項に記載の熱硬化性樹脂組成物とを含む、ことを特徴とするプリプレグ。
【請求項２４】
少なくとも請求項２３に記載のプリプレグを一枚含む、ことを特徴とする積層板。
【発明の詳細な説明】
【技術分野】
【０００１】
本発明は熱硬化性樹脂組成物及びその用途に関し、具体的には、熱硬化性樹脂組成物及び該熱硬化性樹脂組成物で製造されたプリプレグ及び積層板に関する。
【背景技術】
【０００２】
電子製品がコンパクト化、多機能化、高性能化及び高信頼化へ迅速に発展するにつれて、プリント回路基板は高精度化、高密度化、高性能化、微孔化、薄型化及び多層化へ迅速に発展し始め、その応用範囲も益々幅広くなり、工業用大型コンピューター、通信機器、電気測定、国防及び航空・宇宙等の分野から民用電化製品及びその関連製品へ広がる。マトリクス材料はプリント回路基板の性能を決める要因であるため、次世代のマトリクス材料の開発に対する要求が緊迫になる。次世代のマトリクス材料としては高耐熱性、低熱膨張係数及び優れた化学安定性と機械的性質が求められる。
【０００３】
積層板の熱膨張係数を低下させるために、低熱膨張係数の樹脂を使用するか又は無機フィラーの含有量を向上させることが一般的である。しかしながら、低熱膨張係数樹脂は構造が特殊で、コストが高く、それに対して、無機フィラーの含有量を向上させる方法は複合物の熱膨張係数を効果的に低下させるとともに、コストを大幅に低減させることができるが、高充填化樹脂は積層板のドリル加工性を大幅に低下させる。従って、タルク等のブロック状フィラーを潤滑剤として添加することにより、加工性を改善する試みが行われたが、効果が低く、更にそれらブロック状フィラーの添加により層間接着力がさらに低下する。
【０００４】
また、近年、ＬＥＤ（発光ダイオード）は特徴としてエネルギー消費が低く、効率が高いため、電器指示、ＬＥＤディスプレイ、ＬＥＤバックライト、景観照明、室内装飾等の分野に幅広く適用される。ＬＥＤの急速な発展も、機能性銅張積層板と被覆膜の発展を促進した。該銅張積層板と被覆膜は固有の絶縁性等の性質以外に、ＬＥＤ光源の光線が板材の裏面を透過し、エネルギーを浪費するとともに、輝度を低下させることを可能な限り防止するように優れた光遮断機能を有する必要がある。銅張積層板と被覆膜に黒色特性を付与するために、従来からカーボンブラックやアニリンブラック等の材料を銅張積層板や被覆膜に添加することで板材に黒色機能を持たせることが産業において一般的である。
【０００５】
ＣＮ  １０２１９０８６５Ａにおいて、銅張積層板を製造するエポキシ樹脂組成物が開示され、主にアニリンブラックを用いて銅張積層板に黒色特性を付与する。特許ＣＮ  １０１８５１３９０Ａにおいて、黒色被覆膜が開示され、主にカーボンブラックパウダーで被覆膜に黒色特性を付与する。しかしながら、黒色顔料も様々な問題を引き起こすことがある。例えば、炭素を主成分とする黒色顔料のカーボンブラックは銅張積層板や被覆膜の絶縁性に大幅な影響を与え、ベンゼン環と窒素元素で構成される黒色顔料のアニリンブラックは銅張積層板や被覆膜、特にハロゲン系銅張積層板や被覆膜の耐熱性に大幅な影響を与える。
【発明の概要】
【発明が解決しようとする課題】
【０００６】
従来技術に存在する問題に対して、本発明は無機フィラーを高充填化してもドリル加工性及び層間接着力の劣化を抑制できる熱硬化性樹脂組成物を提供することを目的とし、該熱硬化性樹脂組成物で製造された積層板は低熱膨張係数、優れたドリル加工性と耐熱性、高い層間接着力及び優れた機械的性質と化学安定性を有する。
【課題を解決するための手段】
【０００７】
上記目的を達成するために、本発明は下記技術案を採用する。
【０００８】
熱硬化性樹脂組成物であって、前記熱硬化性樹脂組成物は熱硬化性樹脂、無機フィラー及びタングステン化合物を含む。
【０００９】
本発明は、熱硬化性樹脂にタングステン化合物と無機フィラーを添加することにより、積層板の熱膨張係数を低下させて積層板の機械的性質を向上させ、積層板のドリル加工性を著しく改善できるだけでなく、熱硬化性樹脂と無機フィラーとの相溶性及び積層板の層間接着力を著しく改善し、それにより無機フィラーを高充填化してもドリル加工性や層間接着力の劣化を抑制でき、得られた積層板は低熱膨張係数、優れたドリル加工性と耐熱性、高い層間接着力及び優れた機械的性質と化学安定性を有する。且つ、タングステン化合物を添加した熱硬化性樹脂は積層板の製造、ＰＣＢの製造等のいずれかの生産プロセスにも適用でき、処方やプロセスの改良操作がシンプルである。
【００１０】
タングステン化合物の摩擦係数が低く、潤滑性に優れるので、ドリルカッターへのタングステン化合物を添加した熱硬化性樹脂組成物による摩損が大幅に低下する。
【００１１】
好ましくは、前記タングステン化合物は、有機タングステン化合物又は／及び無機タングステン化合物から選ばれる。
【００１２】
好ましくは、前記タングステン化合物は、二硫化タングステン、テトラチオタングステン酸アンモニウム、四臭化酸化タングステン、四塩化タングステン、四臭化タングステン、タングステン酸亜鉛、タングステン酸カルシウム、タングステン酸マグネシウム、タングステン酸アンモニウム、セレン化タングステン、酸化タングステン、ジオクチルジチオカルバミン酸タングステン、ジチオラトタングステン、トルエン−３，４−ジチオールタングステン、アミノジイソプロピルジチオリン酸タングステン、有機タングステンモリブデン錯体、ジチオカルバミン酸タングステン化合物、芳香族炭化水素タングステン化合物又はアルキル（アリール）アミノチオリン酸タングステンから選ばれる任意の１種又は少なくとも２種の混合物である。前記混合物は、例えば二硫化タングステンとテトラチオタングステン酸アンモニウムの混合物、四臭化酸化タングステンと四塩化タングステンの混合物、四臭化タングステンとタングステン酸亜鉛の混合物、タングステン酸カルシウムとタングステン酸マグネシウムの混合物、タングステン酸アンモニウムとセレン化タングステンの混合物、酸化タングステンとジオクチルジチオカルバミン酸タングステンの混合物、ジチオラトタングステンとトルエン−３，４−ジチオールタングステンの混合物、アミノジイソプロピルジチオリン酸タングステンと有機タングステンモリブデン錯体の混合物、ジチオカルバミン酸タングステン化合物、芳香族炭化水素タングステン化合物及びアルキル（アリール）アミノチオリン酸タングステンの混合物が挙げられる。
【００１３】
前記タングステン化合物にＳ元素とＰ元素を含むと、潤滑効果が更に高く、ドリル加工性に対する改善効果が更に高くなることが好ましい。分子にＳやＰ等の極性原子を含むと、それら高活性成分は金属表面エネルギーの影響を受けて、金属表面と親和力が発生して、金属表面に強固に吸着され、本質的には金属表面と物理化学的吸着が発生される。機械的運動を行った後、金属表面が摩擦されて荷重圧力が高くなるため、極性分子は摩擦環境における特殊な高温、高圧及び触媒等の作用下で、一連の複雑な化学反応を迅速に行い、タングステン化合物におけるタングステン元素も成分中の特定元素を合理的で効果的に吸収して、層状減摩剤に類似する被覆膜を形成することができ、該減摩剤は粒度が小さく且つ吸着力が高い。
【００１４】
好ましくは、前記タングステン化合物は、二硫化タングステン、テトラチオタングステン酸アンモニウム、四臭化酸化タングステン、四塩化タングステン、四臭化タングステン又はアルキル（アリール）アミノチオリン酸タングステンから選ばれる任意の１種又は少なくとも２種の混合物である。熱硬化性樹脂に上記タングステン化合物を添加することにより、積層板のドリル加工性を著しく改善し、熱硬化性樹脂と無機フィラーとの相溶性及び積層板の層間接着力を改善し、それにより無機フィラーを高充填化してもドリル加工性と層間接着力の劣化を抑制することができるだけでなく、ＵＶ光を効果的に遮断して光透過率を低下させ、絶縁性を低下させずに、黒色銅張積層板を製造することが可能である。上記タングステン化合物はアニリンブラック等の黒色顔料に比べて、耐熱性に優れ、物理化学的性質が安定し、耐薬品性が高く、分散性に優れ、また熱硬化性樹脂の反応性等に悪影響を与えず、特に積層板用熱硬化性樹脂組成物の使用に適している。
【００１５】
前記タングステン化合物の含有量は、熱硬化性樹脂組成物の全質量に対して０．００１〜３０ｗｔ％が好ましく、０．１〜１５ｗｔ％がより好ましい。前記タングステン化合物の含有量は、熱硬化性樹脂組成物の全質量百分率に対して、例えば１ｗｔ％、３ｗｔ％、５ｗｔ％、７ｗｔ％、９ｗｔ％、１１ｗｔ％、１３ｗｔ％、１７ｗｔ％、１９ｗｔ％、２１ｗｔ％、２３ｗｔ％、２５ｗｔ％、２７ｗｔ％又は２９ｗｔ％である。該使用量が樹脂組成物の全質量の０．００１ｗｔ％未満であれば、顕著な効果が得られず、樹脂組成物の全質量の３０ｗｔ％を超えれば、樹脂組成物の固有の全体としての性質に悪影響を与える。使用量が樹脂組成物の全質量の０．１〜１５ｗｔ％であると、タングステン化合物の機能は最も十分に発揮でき、且つ樹脂組成物の分散性と流動性も最適である。
【００１６】
好ましくは、前記無機フィラーは、シリカ、ベーマイト、アルミナ、タルク、雲母、カオリン、水酸化アルミニウム、水酸化マグネシウム、ホウ酸亜鉛、錫酸亜鉛、酸化亜鉛、酸化チタン、窒化ホウ素、炭酸カルシウム、硫酸バリウム、チタン酸バリウム、ホウ酸アルミニウム、チタン酸カリウム、Ｅガラスパウダー、Ｓガラスパウダー、Ｄガラスパウダー、ＮＥガラスパウダー、中空微粉末又はベーマイトから選ばれる任意の１種又は少なくとも２種の混合物である。前記混合物は、例えば、シリカとベーマイトの混合物、アルミナとタルクの混合物、雲母とカオリンの混合物、水酸化アルミニウムと水酸化マグネシウムの混合物、ホウ酸亜鉛と錫酸亜鉛の混合物、酸化亜鉛と酸化チタンの混合物、窒化ホウ素と炭酸カルシウムの混合物、硫酸バリウムとチタン酸バリウムの混合物、ホウ酸アルミニウムとチタン酸カリウムの混合物、ＥガラスパウダーとＳガラスパウダーの混合物、ＤガラスパウダーとＮＥガラスパウダーの混合物、中空微粉末とベーマイトの混合物、シリカ、ベーマイト及びアルミナの混合物、タルク、雲母及びカオリンの混合物、水酸化アルミニウム、水酸化マグネシウム及びホウ酸亜鉛の混合物、錫酸亜鉛、酸化亜鉛及び酸化チタンの混合物、窒化ホウ素、炭酸カルシウム及び硫酸バリウムの混合物、チタン酸バリウム、ホウ酸アルミニウム及びチタン酸カリウムの混合物、Ｅガラスパウダー、Ｓガラスパウダー及びＤガラスパウダーの混合物、ＮＥガラスパウダー、中空微粉末及びベーマイトの混合物が挙げられる。
【００１７】
前記無機フィラーの含有量は、熱硬化性樹脂組成物の全質量に対して、１０〜８０ｗｔ％が好ましく、２０〜６０ｗｔ％がより好ましい。無機フィラーの含有量を熱硬化性樹脂組成物の全質量に対して２０〜６０ｗｔ％にすることにより、熱硬化性樹脂組成物の成形性と低熱膨張をよく保持できる。本発明の技術案により、無機フィラーを高充填化しても、ドリル加工性及び層間接着力の劣化を抑制でき、得られた積層板は、低熱膨張係数、優れたドリル加工性と耐熱性、高層間接着力及び優れた機械的性質と化学安定性を有する。
【００１８】
前記無機フィラーの含有量は、熱硬化性樹脂組成物の全質量百分率に対して、例えば、２３ｗｔ％、２８ｗｔ％、３２ｗｔ％、３７ｗｔ％、４２ｗｔ％、４７ｗｔ％、５２ｗｔ％、５７ｗｔ％、６２ｗｔ％、６７ｗｔ％、７２ｗｔ％、７６ｗｔ％又は７８ｗｔ％である。
【００１９】
好ましくは、前記無機フィラーの平均粒子径は０．１〜１００μｍ、好ましくは０．５〜２０μｍである。無機フィラーの平均粒子径を０．１μｍ以上にすることにより、熱硬化性樹脂組成物にフィラーを高充填化する時における流動性をよく保持できる。１００μｍ以下にすることにより、粗大粒子の混入確率を減少させ且つ粗大粒子による不良の発生を抑制する。ここで、平均粒子径とは、粒子の全体積を１００％として粒子径に基づいて作成された累積度数分布曲線において、体積が５０％の点における粒子径を意味し、レーザー回折散乱法による粒度分布で測定できる。
【００２０】
好ましくは、前記熱硬化性樹脂は熱硬化性樹脂組成物の全質量の２０〜７０ｗｔ％、好ましくは２５〜６５ｗｔ％、更に好ましくは３０〜６０ｗｔ％を占める。前記熱硬化性樹脂は、熱硬化性樹脂組成物の全質量百分率に対して、例えば、２３ｗｔ％、２６ｗｔ％、３１ｗｔ％、３５ｗｔ％、３９ｗｔ％、４３ｗｔ％、４７ｗｔ％、５１ｗｔ％、５５ｗｔ％、５９ｗｔ％、６３ｗｔ％又は６７ｗｔ％である。
【００２１】
好ましくは、前記熱硬化性樹脂組成物は更に硬化剤を含み、前記硬化剤は、熱硬化性樹脂組成物の全質量の１〜３０ｗｔ％、好ましくは４〜２５ｗｔ％、更に好ましくは１０〜２０ｗｔ％を占める。前記硬化剤は、熱硬化性樹脂組成物の全質量百分率に対して、例えば、２ｗｔ％、５ｗｔ％、８ｗｔ％、１１ｗｔ％、１４ｗｔ％、１７ｗｔ％、１９ｗｔ％、２２ｗｔ％、２６ｗｔ％又は２８ｗｔ％を占める。
【００２２】
好ましくは、前記熱硬化性樹脂組成物は更に促進剤を含み、前記促進剤は熱硬化性樹脂組成物の全質量の０（０を除く）〜１０ｗｔ％、好ましくは１〜１０ｗｔ％、更に好ましくは２〜８ｗｔ％を占める。前記促進剤は、熱硬化性樹脂組成物の全質量百分率に対して、例えば、０．５ｗｔ％、１．５ｗｔ％、２．５ｗｔ％、３．５ｗｔ％、４．５ｗｔ％、５．５ｗｔ％、６．５ｗｔ％、７．５ｗｔ％、８．５ｗｔ％又は９．５ｗｔ％である。
【００２３】
好ましくは、前記熱硬化性樹脂組成物は、更にシランカップリング剤又は／及び湿潤分散剤を含む。それらシランカップリング剤としては、一般的な無機表面処理に使用されるシランカップリング剤であればよく、特に制限がない。具体例として、γ−アミノプロピルトリエトキシシラン、Ｎ−β−（アミノエチル）−γ−アミノプロピルトリメトキシシラン等のアミノシラン系；γ−グリシドキシプロピルトリメトキシシラン等のエポキシシラン系；γ−メタクリルオキシプロピルトリメトキシシラン等のビニルシラン系；Ｎ−β−（Ｎ−ビニルベンジルアミノエチル）−γ−アミノプロピルトリメトキシシラン塩酸塩等のアニオンシラン系；フェニルシラン系等が挙げられ、そのうちの１種又は少なくとも２種を適宜に組み合わせて使用することができる。また、潤湿分散剤は塗料に使用可能な分散安定剤であれば、特に制限なく使用できる。例えば、ＢＹＫＣｈｅｍｉｅ  Ｊａｐａｎ製のＤｉｓｐｅｒｂｙｋ−１１０、１１１、１８０、１６１、ＢＹＫ−Ｗ９９６、Ｗ９０１０、Ｗ９０３等の潤湿分散剤が挙げられる。
【００２４】
本発明における「含む」とは、前記成分以外に、ほかの成分を含んでもよく、それらのほかの成分は、前記樹脂組成物に様々な特性を付与する。また、本発明における「含む」は、クローズド形式の「である」又は「からなる」に代えることもできる。前記熱硬化性樹脂組成物は何の成分を含んでも、熱硬化性樹脂組成物の質量百分率に対して、前記熱硬化性組成物の各成分の合計は１００％である。
【００２５】
例えば、前記熱硬化性樹脂組成物は、更に各種の添加剤を含んでもよく、具体例として、難燃剤、酸化防止剤、熱安定剤、帯電防止剤、紫外線吸収剤、顔料、着色剤又は潤滑剤等が挙げられる。それら各種の添加剤は独立に使用しても、２種又は２種以上を混合して使用してもよい。
【００２６】
本発明の樹脂組成物の一つの製造方法として、周知の方法で、前記熱硬化性樹脂、無機フィラー、タングステン化合物、硬化剤と促進剤、及び各種の添加剤を配合、撹拌、混合することで、製造できる。
【００２７】
本発明は、また前記熱硬化性樹脂組成物を溶媒に溶解又は分散させて得た樹脂溶液を提供することを目的とする。
【００２８】
本発明における溶媒について、特に制限がなく、具体例として、メタノール、エタノール、ブタノール等のアルコール類；エチルセロソルブ、ブチルセロソルブ、エチレングリコール−メチルエーテル、カルビトール、ブチルカルビトール等のエーテル類；アセトン、ブタノン、メチルエチルケトン、メチルイソブチルケトン、シクロヘキサノン等のケトン類；トルエン、キシレン、メシチレン等の芳香族炭化水素類；エトキシエチルアセテート、酢酸エチル等のエステル類；Ｎ，Ｎ−ジメチルホルムアミド、Ｎ，Ｎ−ジメチルアセトアミド、Ｎ−メチル−２−ピロリドン等の窒素含有溶媒が挙げられる。上記溶媒は独立に使用しても、２種又は２種以上を混合して使用してもよく、好ましくは、トルエン、キシレン、メシチレン等の芳香族炭化水素類溶媒とアセトン、ブタノン、メチルエチルケトン、メチルイソブチルケトン、シクロヘキサノン等のケトン類溶媒とを混合して使用する。前記溶媒の使用量は、当業者が経験に基づき選択可能であり、得られた樹脂溶液を使用に適する粘度にすればよい。
【００２９】
前記の樹脂組成物を溶媒に溶解又は分散させる過程において、乳化剤を添加してもよい。乳化剤を分散させることにより、フィラー等を接着剤に均一に分散させる。
【００３０】
本発明は、更に強化材と浸漬乾燥によってそれに付着された前記熱硬化性樹脂組成物とを含むプリプレグを提供することを目的とする。
【００３１】
本発明は、更に少なくとも一枚の前記プリプレグを含む積層板を提供することを目的とする。
【発明の効果】
【００３２】
先行技術に比べて、本発明は下記有益な効果を有する。
【００３３】
本発明は、熱硬化性樹脂にタングステン化合物と無機フィラーを添加することにより、積層板の熱膨張係数を低下させて積層板の機械的性質を向上させ、積層板のドリル加工性を著しく改善するだけでなく、熱硬化性樹脂と無機フィラーとの相溶性及び積層板の層間接着力を著しく改善し、それにより無機フィラーを高充填化してもドリル加工性や層間接着力の劣化を抑制することができ、製造された積層板は低熱膨張係数、優れたドリル加工性と耐熱性、高層間接着力及び優れた機械的性質と化学安定性を有する。
【００３４】
また、タングステン化合物を使用することで、ＵＶ光を効果的に遮断して光透過率を低下させ、絶縁性を低下させずに、耐熱性に優れた黒色銅張積層板を製造できる。
【発明を実施するための形態】
【００３５】
本発明を更に詳細に説明し、本発明の技術案を理解易くするために、本発明は下記実施例を典型として挙げるが、それらに制限されるものではない。
【００３６】
臭素化ビスフェノールＡエポキシ樹脂（ダウ・ケミカル製、エポキシ当量４３５、臭素含有量１９％、商品名ＤＥＲ５３０）、ジシアンジアミド、２−メチルイミダゾール、タングステン化合物、無機フィラーを、有機溶媒に溶解させ、機械的撹拌し、乳化させて６５ｗｔ％の接着剤を調製し、次にガラス繊維布を含浸させ、加熱して乾燥させるとプリプレグ（ｐｒｅｐｒｅｇ）を形成し、両面に銅箔を載せ、加圧・加熱して銅箔基板を得る。
【００３７】
得られた銅張積層板について、下記方法で、熱膨張係数、ＵＶ透過率、透過率、分散性、体積抵抗率、ドリルカッターによる加工性を評価し、結果を表１に示す。
【００３８】
Ａ）タングステン化合物：
Ａ−１  二硫化タングステン、長沙市華京粉末材料科技有限公司製
Ａ−２  テトラチオタングステン酸アンモニウム、昊睿化学有限公司製
Ａ−３  アルキル（アリール）アミノチオリン酸タングステン、上海東理科技有限公司製
【００３９】
Ｂ）            無機フィラー
Ｂ−１  溶融球状マイクロシリカ、電気化学工業株式会社製、ＳＦＰ３０Ｍ、平均粒子径０．５μｍ
Ｂ−２  溶融不規則シリカ、Ｓｉｂｅｌｃｏ  Ａｓｉａ社製、５２５、平均粒子径２μｍ
Ｂ−３  複合マイクロシリカ、Ｓｉｂｅｌｃｏ  Ａｓｉａ社製、Ｇ２Ｃ、平均粒子径２μｍ
Ｂ−４  ベーマイト、Ｎａｂａｌｔｅｃ製、ＡＯＨ３０
Ｂ−５  ベーマイト、Ｎａｂａｌｔｅｃ製、ＡＯＨ６０
【００４０】
Ｃ）            顔料
Ｃ−１  カーボンブラックパウダー、ドイツデグサ社製、ＦＷ２００
Ｃ−２  アニリンブラック、ドイツデグサ社製、ＢＳ８９０
【００４１】
比較例１
タングステン化合物をカーボンブラックパウダーに変更する以外に、実施例１と同様な方法で、樹脂組成物を用いた銅張積層板を製造する。測定結果、評価結果を表２に示す。
【００４２】
比較例２
タングステン化合物をアニリンブラックに変更する以外に、実施例１と同様な方法で、樹脂組成物を用いた銅張積層板を製造する。測定結果、評価結果を表２に示す。
【００４３】
比較例３
タングステン化合物を添加しない以外に、実施例１と同様な方法で、樹脂組成物を用いた銅張積層板を製造する。測定結果、評価結果を表２に示す。
【００４４】
比較例４
タングステン化合物、無機フィラー及び顔料を添加しない以外に、実施例１と同様な方法で、樹脂組成物を用いた銅張積層板を製造する。測定結果、評価結果を表２に示す。
【００４５】
１、熱膨張率の測定
エッチング液で銅張積層板の銅箔を除去した後、５ｍｍ×５ｍｍ角のサイズの試験片に切り出す。ＴＭＡ試験装置を用いて１０℃／ｍｉｎの加熱速度で、３０〜２６０℃での該試験片のＺ軸方向（ガラス布に垂直な方向）における平均線熱膨張係数を測定する。熱膨張率が小さいほど、効果が高い。
【００４６】
２、ＵＶ透過率
エッチング液で銅張積層板の銅箔を除去した後、１００ｍｍ×１００ｍｍの試験片に切り出す。波長３６５ｎｍの３ｋＷの紫外線ランプで照射する。照度計プローブを光源のガラスプラットフォームに載せて紫外線に合わせ、光度計に表示される光強度が２５ｍｖ／ｃｍ２になった時の値を記録し、空白サンプルの値をＡ、テストサンプルの値をＢにして、下式に基づき紫外線透過率を算出する：γ＝Ｂ／Ａ×１００％、透過率が小さいほど、紫外線遮断能力が高い。
【００４７】
３、透過率
米国ラブスフェア社製の透過反射率試験装置を用いて積分球法でテストする。
【００４８】
４、フィラーと樹脂との結合界面についての評価
積層板を剥離した後に５ｍｍ角のサイズに切り、導電性接着剤に載せて、金をスプレー塗装し、観察用試験片を製造する。走査電子顕微鏡を用いて、フィラーと樹脂との界面を観察して、評価する。
【００４９】
５、フィラーの樹脂における分散均一性についての評価
積層板を５ｍｍ角のサイズに切り、樹脂を用いて注型し、導電性接着剤に載せ、金をスプレー塗装し、観察用試験片を製造する。走査電子顕微鏡を用いて、フィラーの樹脂における分散状況を観察し、更に評価する。
【００５０】
６、樹脂組成物の安定性についての評価
１００ｍｌの樹脂組成物を１００ｍｌの栓付きメスシリンダー内に投入し、２５℃の室温で静置し、沈殿物が沈降管の底部に沈降するまでの時間を測定し、安定性を評価する。
【００５１】
７、電気絶縁性の測定
積層板を１００ｍｍ×１００ｍｍの試験片に切り出し、その表面における銅箔を特定のパターンに作製し、高温で処理した後、メグオーム計を用いて試験片に５００Ｖの直流電圧を印加し且つ６０ｓ安定させた後に値を読み取り、更に体積抵抗率を算出し、値が大きいほど、体積抵抗率が大きく、積層板の電気絶縁性に優れる。
【００５２】
８、ドリル加工性の評価
６軸ボール盤の二つの効果の近いドリル軸を用いて孔を開け、一枚の基板に対して６つの新しいカッターを使用し、各カッターで基板において３０００個の孔を開けた後、検査顕微鏡でドリル刃部を観察し、刃先の摩損後退量を測定し更に垂直線と中軸線との交点と摩損上縁との距離を測定してドリルカッターの寸法とし、下式に基づきドリルカッターの摩損率を計算してドリル加工性を評価する。
【００５３】
摩損率％＝孔開け後の縁部と中軸線との距離／孔開け前の縁部と中軸線との距離×１００％
【００５４】
表１
2016524033.tif 000002
【００５５】
表２
2016524033.tif 000003
表１と表２の注釈：「〇」は優良、「△」は良好、「×」は悪を示す。
【００５６】
実施例７−１２
１００重量部の臭素化ビスフェノールＡエポキシ樹脂（ダウ・ケミカル製、エポキシ当量４３５、臭素含有量１９％、商品名ＤＥＲ５３０）、２４重量部のノボラック樹脂（日本群栄製、ヒドロキシ当量１０５、商品名ＴＤ２０９０）、０．０５重量部の２−メチルイミダゾール、タングステン化合物を、有機溶媒に溶解させ、機械的撹拌して乳化させて６５ｗｔ％の接着剤を調製し、次にガラス繊維布を含浸させ、加熱乾燥後にプリプレグ（ｐｒｅｐｒｅｇ）を形成し、両面に銅箔を載せ、加圧・加熱して銅箔基板を得る。
【００５７】
得た銅張積層板について、上記に示される方法を用いて、熱膨張係数、ＵＶ透過率、体積抵抗率、分散性、ドリル加工性を評価し、結果を表３に示す。
【００５８】
比較例５
タングステン化合物をカーボンブラックパウダーに変更する以外に、実施例７と同様な方法で、樹脂組成物を用いた銅張積層板を製造する。測定結果、評価結果を表４に示す。
【００５９】
比較例６
タングステン化合物をアニリンブラックに変更する以外に、実施例７と同様な方法で、樹脂組成物を用いた銅張積層板を製造する。測定結果、評価結果を表４に示す。
【００６０】
比較例７
タングステン化合物を添加しない以外に、実施例７と同様な方法で、樹脂組成物を用いた銅張積層板を製造する。測定結果、評価結果を表４に示す。
【００６１】
比較例８
タングステン化合物、無機フィラー及び顔料を添加しない以外に、実施例７と同様な方法で、樹脂組成物を用いた銅張積層板を製造する。測定結果、評価結果を表４に示す。
【００６２】
表３
2016524033.tif 000004
【００６３】
表４
2016524033.tif 000005
表３と表４の注釈：「〇」は優良、「△」は良好、「×」は悪を示す。
【００６４】
表１〜表４より明らかなように、ＤＩＣＹを硬化させた熱硬化性樹脂組成物もフェノールを硬化させた熱硬化性樹脂組成物も、タングステン化合物を添加することにより積層板のドリル加工性を著しく改善するだけでなく、ＵＶ光を効率よく遮断して光透過率を低下させ、少量のタングステン化合物を添加するだけで、積層板のＵＶ光透過率を３５〜４６％から０．０１〜０．６％に低下させ、光透過率を３〜４％から０．１〜０．８％に低下させることができ、効果は著しく、且つ総合的性質に優れる。また、表１〜表４より明らかなように、タングステン化合物を添加した樹脂組成物は、分散性も安定性もタングステン化合物を添加していない樹脂組成物の分散性と安定性より遥かに優れる。比較例４と８において、組成物に無機フィラーを添加していないため、その熱膨脹係数は著しく増加し、それにより無機フィラーの添加により複合材の熱膨張係数を著しく低下させることが分かり、比較例３と７に比べて、無機フィラーではＵＶ光透過率と光透過率への改善作用に寄与することが分かった。比較例１と５については、カーボンブラックパウダーを含むため、電気絶縁性は幅広く低下する。
【００６５】
出願者は、本発明では上記実施例を用いて本発明の詳細な方法を説明したが、本発明は上記の詳細な方法に制限されず、即ち本発明は上記の詳細な方法によってしか実施できないと思えないと声明する。従業者にとっては、本発明に対する全ての改良、本発明の製品における各原料の同等置換及び補助成分の添加、実施形態の選択等は、いずれも本発明の保護範囲と開示範囲内に入られることを了承すべきである。
【国際調査報告】
2016524033.tif 000006
2016524033.tif 000007
2016524033.tif 000008
2016524033.tif 000009
2016524033.tif 000010
2016524033.tif 000011